(57)【要約】架橋済みセルロース系繊維と非架橋セルロース系繊維とのリファイニングされたブレンドを含む繊維質層。１具体例においては、本層は、約８５重量％の架橋済み繊維及び約１５重量％の非架橋繊維を含む。本繊維質層及び液体貯留層を含む吸収性構成体。本分配層を含むパーソナルケア吸収性製品。
2004515388.tif 000002
【特許請求の範囲】
【請求項１】
架橋済みセルロース系繊維と非架橋セルロース系繊維とのリファイニングされたブレンドを含む繊維質層。
【請求項２】
前記架橋済みセルロース系繊維は、前記層の総重量を基準として約５０〜約９０重量％の量で存在する、請求項１に記載の層。
【請求項３】
前記架橋済みセルロース系繊維は、前記層の総重量を基準として約７５〜約９０重量％の量で存在する、請求項１に記載の層。
【請求項４】
前記架橋済みセルロース系繊維は、前記層の総重量を基準として約８５重量％存在する、請求項１に記載の層。
【請求項５】
前記非架橋セルロース系繊維は、前記層の総重量を基準として約１０〜約５０重量％の量で存在する、請求項１に記載の層。
【請求項６】
前記非架橋セルロース系繊維は、前記層の総重量を基準として約１０〜約２５重量％の量で存在する、請求項１に記載の層。
【請求項７】
前記非架橋セルロース系繊維は、前記層の総重量を基準として約１５重量％存在する、請求項１に記載の層。
【請求項８】
前記非架橋セルロース系繊維はサザンパイン繊維を含む、請求項１に記載の層。
【請求項９】
前記非架橋セルロース系繊維は広葉樹材繊維を含む、請求項１に記載の層。
【請求項１０】
前記非架橋セルロース系繊維はユーカリ類繊維を含む、請求項１に記載の層。
【請求項１１】
約５〜約１５重量％のリファイニングされたサザンパイン繊維を含む、請求項４に記載の層。
【請求項１２】
約１０重量％までのサザンパイン繊維を含む、請求項４に記載の層。
【請求項１３】
前記リファイニングされたサザンパイン繊維はカナダ標準ろ水度約５００を有する、請求項１１に記載の層。
【請求項１４】
約３〜約５重量％の広葉樹材繊維を含む、請求項４に記載の層。
【請求項１５】
約１０〜約１２重量％のサザンパイン繊維を含む、請求項４に記載の層。
【請求項１６】
湿潤強度増強剤をさらに含む、請求項１に記載の層。
【請求項１７】
約５０ダイン／ｃｍを超える抽出物の表面張力を有する、請求項１に記載の層。
【請求項１８】
約１２００ｇ未満の柔らかさを有する、請求項１に記載の層。
【請求項１９】
約２０ｃｍを超える中点放出圧を有する、請求項１に記載の層。
【請求項２０】
約２５ｃｍ未満の中点捕捉圧を有する、請求項１に記載の層。
【請求項２１】
約５ｇ／ｇを超える中点取込みを有する、請求項１に記載の層。
【請求項２２】
約１０Ｎ／５０ｍｍを超える引張強さを有する、請求項１に記載の層。
【請求項２３】
約２０５ｍＮを超える縦方向引裂強さを有する、請求項１に記載の層。
【請求項２４】
約２６０ｍＮを超える幅方向引裂強さを有する、請求項１に記載の層。
【請求項２５】
液体分配層と液体貯留層とを含む吸収性構成体において、該分配層は、架橋済みセルロース系繊維と非架橋セルロース系繊維とのリファイニングされたブレンドを含む、構成体。
【請求項２６】
架橋済み繊維は、前記層の総重量を基準として約５０〜約９０重量％の量で存在する、請求項２５に記載の構成体。
【請求項２７】
前記架橋済み繊維は、約８５重量％存在する、請求項２５に記載の構成体。
【請求項２８】
非架橋繊維は、前記層の総重量を基準として約１０〜約５０重量％存在する、請求項２５に記載の構成体。
【請求項２９】
前記非架橋繊維は、約１５重量％存在する、請求項２５に記載の構成体。
【請求項３０】
前記貯留層は高吸収性材料を含む、請求項２５に記載の構成体。
【請求項３１】
約２０ｃｍを超える中点放出圧を有する繊維質層。
【請求項３２】
約３０ｃｍを超える中点放出圧を有する、請求項３１に記載の層。
【請求項３３】
約４０ｃｍを超える中点放出圧を有する、請求項３１に記載の層。
【請求項３４】
液体分配層と液体貯留層とを含む吸収性構成体において、
該分配層は、約２０ｃｍを超える中点放出圧を有する、構成体。
【請求項３５】
約３０ｃｍを超える中点放出圧を有する、請求項３４に記載の構成体。
【請求項３６】
約４０ｃｍを超える中点放出圧を有する、請求項３４に記載の層。
【請求項３７】
請求項１または３１に記載の層を含む吸収性物品。
【請求項３８】
請求項２５または３４に記載の構成体を含む吸収性物品。
【請求項３９】
前記物品は、乳幼児用おむつ、幼児トイレ訓練用パンツ、及び成人用失禁用製品のうちの少なくとも１つである、請求項３７に記載の吸収性物品。
【請求項４０】
前記物品は、乳幼児用おむつ、幼児トイレ訓練用パンツ、及び成人用失禁用製品のうちの少なくとも１つである、請求項３８に記載の吸収性物品。
【発明の詳細な説明】
【０００１】
発明の分野
本発明は、捕捉した液体を、セルロース系繊維質層と液体が連通した貯留層に分配するための前記セルロース系繊維質層に関する。
【０００２】
発明の背景
パーソナルケア吸収性製品、例えば、乳幼児用おむつ、成人用失禁用製品、及び女性用ケア製品は、迅速に捕捉し次いで捕捉した液体を保持用貯留コアに分配するのに役立つ液体捕捉及び／または分配層を含むことがある。迅速な捕捉及び分配を実現するために、こうした層はしばしばセルロース系繊維を含む。こうした層は、かさ及び反発弾性を層に与えるための架橋済みセルロース系繊維、並びに、層内部での液体のウィッキングを増大させるための、及び液体を層全体にわたって分配し、最終的には別の層に、例えば分配層と液体が連通した貯留層に分配することを促進するための木材パルプ繊維を含むことがある。しかしながら、こうした層における進歩にもかかわらず、捕捉した液体を、関連する貯留層に有効に分配しかつ移動させるより効果的な液体分配層が要望されている。本発明は、こうした要望を満たそうと試み、また、さらなる関連利益を提供する。
【０００３】
発明の要約
１態様においては、本発明は、架橋済みセルロース系繊維と非架橋セルロース系繊維とのリファイニングされたブレンドを含む繊維質層を提供する。１具体例においては、本層は、約８５重量％の架橋済み繊維及び約１５重量％の非架橋繊維を含む。
【０００４】
本発明の別の態様においては、液体分配層及び液体貯留層を含む吸収性構成体が得られる。本分配層は、架橋済みセルロース系繊維と非架橋セルロース系繊維とのリファイニングされたブレンドを含む。
【０００５】
他の態様においては、本発明は、本分配層を含むパーソナルケア吸収性製品及び本分配層の製造方法を提供する。
【０００６】
本発明の前述の態様と附随する利益の多くとは、添付図面と合わせて以下の詳細な説明を参照することによってより良く理解されるにつれて、より容易に了解されよう。
【０００７】
好適な具体例の詳細な説明
１態様においては、本発明は、セルロース系繊維質層によって捕捉された液体を、該層と液体が連通した貯留層に分配しかつ移動させる前記セルロース系繊維質層を提供する。本発明のセルロース系繊維質層は、パーソナルケア吸収性製品の例えば乳幼児用おむつ、成人用失禁用製品、または女性用ケア製品中にとりわけ取り入れることができる分配層である。パーソナルケア吸収性製品においては、本分配層を、１つ以上の他の層と組み合わせて使用できる。他の層は、例えば、分配層から移動した液体を受け入れ、貯留するための貯留層、または貯留層及び捕捉層を含むことができる。
【０００８】
本発明の分配層は、セルロース系繊維を含む。セルロース系繊維は、適切には木材パルプ繊維である。１具体例においては、本層は、架橋済みセルロース系繊維と非架橋セルロース系繊維との組合せを含む。
【０００９】
本分配層の架橋済みセルロース系繊維は、かさ及び反発弾性を層に与え、液体を分配するための略開口した構造を有する層を提供する。適切な架橋済みセルロース系繊維は、化学的に繊維内架橋済みのセルロース系繊維を含み、下記に説明される。本層は、層中の繊維の総重量を基準として約５０〜約９０重量％の量の架橋済みセルロース系繊維を含む。１具体例においては、本層は、層中の繊維の総重量を基準として約７５〜約９０重量％の量の架橋済みセルロース系繊維を含む。別の具体例においては、本層は、層中の繊維の総重量を基準として約８５重量％の架橋済みセルロース系繊維を含む。本層は、リファイニングされた架橋済み繊維を含むことができる。本層は、架橋済み繊維と非架橋繊維とのリファイニングされたブレンドを含むことができる。
【００１０】
本分配層の非架橋繊維は層の液体ウィッキング性能を向上させる。適切な非架橋セルロース系繊維は、液体をウィッキングできる木材パルプ繊維を含み、下記に説明される。本層は、層中の繊維の総重量を基準として約１０〜約５０重量％の量の非架橋セルロース系繊維を含む。１具体例においては、本層は、層中の繊維の総重量を基準として約１０〜約２５重量％の量の非架橋セルロース系繊維を含む。別の具体例においては、本層は、層中の繊維の総重量を基準として約１５重量％の非架橋セルロース系繊維を含む。非架橋繊維は、針葉樹材繊維（例えば、サザンパイン繊維（ｓｏｕｔｈｅｒｎ ｐｉｎｅ ｆｉｂｅｒｓ））及び広葉樹材繊維（例えば、ウエストバコ（Ｗｅｓｔｖａｃｏ）広葉樹材繊維またはユーカリ類繊維）を含むことができる。
【００１１】
１具体例においては、本層は、ＮＢ４１６という名称でウェヤーハウザー・カンパニー（Ｗｅｙｅｒｈａｅｕｓｅｒ Ｃｏｍｐａｎｙ）から市販されているサザンパインパルプ繊維を含む。別の具体例においては、本層は、リファイニング済みのサザンパインパルプ繊維を含む。さらなる具体例においては、本層は、ユーカリ類パルプ繊維を含む。別の具体例においては、本層は、サザンパインとユーカリ類繊維とのブレンドを含む。さらに別の具体例においては、本層は、ユーカリ類繊維とリファイニングされたサザンパイン繊維とのブレンドを含む。なおさらなる具体例においては、本層は、サザンパインとユーカリ類繊維とのリファイニングされたブレンドを含む。
【００１２】
サザンパインとユーカリ類繊維とのブレンドを含む具体例の場合、サザンパイン繊維対ユーカリ類繊維の比は、約０．５対約１．０〜約１．０対約０．５の範囲にわたることができる。１具体例においては、本層は、層中の繊維の総重量を基準として、約８重量％のユーカリ類繊維、約７重量％のサザンパイン繊維、及び約８５重量％の架橋済み繊維を含む。別の具体例においては、本層は、層中の繊維の総重量を基準として、約８重量％のユーカリ類繊維、約７重量％のリファイニングされたサザンパイン繊維、及び約８５重量％の架橋済み繊維を含む。別の具体例においては、本層は、ユーカリ類とサザンパイン繊維とのリファイニングされたブレンドを含み、本層は、層中の繊維の総重量を基準として、約８重量％のユーカリ類繊維、約７重量％のサザンパイン繊維、及び約８５重量％の架橋済み繊維を含む。さらに別の具体例においては、本層は、ユーカリ類とサザンパインと架橋済み繊維とのリファイニングされたブレンドを含み、本層は、層中の繊維の総重量を基準として、約８重量％のユーカリ類繊維、約７重量％のサザンパイン繊維、及び約８５重量％の架橋済み繊維を含む。
【００１３】
１具体例においては、本分配層は、約８５重量％の架橋済み繊維、カナダ標準ろ水度約５００を有する約５〜約１５重量％のリファイニングされたサザンパイン繊維、及び約０〜約１０重量％のサザンパイン繊維を含む。１具体例においては、架橋済み繊維、リファイニングされたサザンパイン繊維、及びサザンパイン繊維は、層形成の前にブレンドとしてリファイニングされる。
【００１４】
別の具体例においては、本分配層は、約８５重量％の架橋済み繊維、約３〜約５重量％の広葉樹材繊維、及び約１０〜約１２重量％のサザンパイン繊維を含む。１具体例においては、架橋済み繊維、広葉樹材繊維、及びサザンパイン繊維は、層形成の前にブレンドとしてリファイニングされる。
【００１５】
１具体例においては、本分配層は、約２０〜約２００ｇ／ｍ２の範囲内の坪量を有する。別の具体例においては、本分配層は、約５０〜約１８０ｇ／ｍ２の範囲内の坪量を有する。本分配層は、約０．１〜約０．２ｇ／ｃｍ３の範囲内の密度を有する。
【００１６】
４種の代表的な分配層の特性を、下記の表１及び２に要約する。表１及び２において、非柔軟化層Ａは、架橋済み繊維（８５重量％のポリアクリル酸架橋済み繊維）とサザンパイン繊維（１５重量％のリファイニングされた繊維、５００ＣＳＦ）とのリファイニングされたブレンドを含み；非柔軟化層Ｂは、架橋済み繊維（８０重量％のポリアクリル酸架橋済み繊維）とサザンパイン繊維（２０重量％のリファイニングされた繊維、５００ＣＳＦ）とのリファイニングされたブレンドを含み；非柔軟化層Ｃは、架橋済み繊維（８５重量％のＤＭｅＤＨＥＵ架橋済み繊維、ＮＨＢ４１６という名称でウェヤーハウザーＣｏ．から市販されている）とサザンパイン繊維（１５重量％のリファイニングされた繊維、５００ＣＳＦ）とのリファイニングされたブレンドを含み；柔軟化（エンボス加工された）層Ｄは、架橋済み繊維（８５重量％のＤＭｅＤＨＥＵ架橋済み繊維）とサザンパイン繊維（１５重量％のリファイニングされた繊維、５００ＣＳＦ）とのリファイニングされたブレンドを含む。本明細書において使用する“非柔軟化”という用語は、例えば、カレンダー掛け、軟化、またはエンボス加工のような機械的処理にさらされていない層を指す。表１に提出するデータは、ＴＲＩ自動多孔度計装置（ＴＲＩ Ａｕｔｏｐｏｒｏｓｉｍｅｔｅｒ Ｄｅｖｉｃｅ）を使用して得た。
【００１７】
【表１】
2004515388.tif 000003
【００１８】
【表２】
2004515388.tif 000004
【００１９】
セルロース系繊維に加えて、本分配層は、湿潤強度増強剤（ｗｅｔ ｓｔｒｅｎｇｔｈ ａｇｅｎｔ）を含むことができる。適切な湿潤強度増強剤を下記に説明する。湿潤強度増強剤は、層中に約５〜約２０ポンド／１トンの繊維の量で存在する。１具体例においては、湿潤強度増強剤は、層中に約１０ポンド／１トンの繊維の量で存在するポリアミド−エピクロロヒドリン樹脂である。
【００２０】
上記に言及したように、本発明の分配層は架橋済みセルロース系繊維を含む。本層中に含まれる架橋済み繊維を提供するために、多数の架橋剤及び架橋触媒のうちの任意の１つを必要ならば使用することができる。以下のものは、有用な架橋剤及び触媒の代表的な一覧である。下記に言及する特許の各々を、特に本明細書において参考のためにその全体を引用する。
【００２１】
尿素に基づく適切な架橋剤としては、置換尿素類の例えばメチロール化尿素類、メチロール化環状尿素類、メチロール化低級アルキル環状尿素類、メチロール化ジヒドロキシ環状尿素類、ジヒドロキシ環状尿素類、及び低級アルキル置換環状尿素類が挙げられる。尿素に基づく具体的な架橋剤としては、ジメチルジヒドロキシ尿素（ＤＭＤＨＵ、１，３−ジメチル−４，５−ジヒドロキシ−２−イミダゾリジノン）、ジメチロールジヒドロキシエチレン尿素（ＤＭＤＨＥＵ、１，３−ジヒドロキシメチル−４，５−ジヒドロキシ−２−イミダゾリジノン）、ジメチロール尿素（ＤＭＵ、ビス［Ｎ−ヒドロキシメチル］尿素）、ジヒドロキシエチレン尿素（ＤＨＥＵ、４，５−ジヒドロキシ−２−イミダゾリジノン）、ジメチロールエチレン尿素（ＤＭＥＵ、１，３−ジヒドロキシメチル−２−イミダゾリジノン）、及びジメチルジヒドロキシエチレン尿素（ＤＭｅＤＨＥＵまたはＤＤＩ、４，５−ジヒドロキシ−１，３−ジメチル−２−イミダゾリジノン）が挙げられる。
【００２２】
適切な架橋剤としては、ジアルデヒド類の例えばＣ２〜Ｃ８ジアルデヒド類（例えば、グリオキサール）、少なくとも１つのアルデヒド基を有するＣ２〜Ｃ８ジアルデヒド酸類似体、並びにこうしたアルデヒド類及びジアルデヒド酸類似体のオリゴマー類が挙げられ、これらは米国特許第４，８２２，４５３号、同第４，８８８，０９３号、同第４，８８９，５９５号、同第４，８８９，５９６号、同第４，８８９，５９７号、及び同第４，８９８，６４２号に説明されている。他の適切なジアルデヒド架橋剤としては、米国特許第４，８５３，０８６号、同第４，９００，３２４号、及び同第５，８４３，０６１号に説明されているものが挙げられる。
【００２３】
他の適切な架橋剤としては、アルデヒドと尿素に基づくホルムアルデヒド付加生成物が挙げられる。例えば、米国特許第３，２２４，９２６号、同第３，２４１，５３３号、同第３，９３２，２０９号、同第４，０３５，１４７号、同第３，７５６，９１３号、同第４，６８９，１１８号、同第４，８２２，４５３号、同第３，４４０，１３５号、同第４，９３５，０２２号、同第３，８１９，４７０号、及び同第３，６５８，６１３号を参照されたい。
【００２４】
適切な架橋剤としては、尿素類のグリオキサール付加物類、例えば、米国特許第４，９６８，７７４号、及びグリオキサール／環状尿素付加物類が挙げられ、これは米国特許第４，２８５，６９０号、同第４，３３２，５８６号、同第４，３９６，３９１号、同第４，４５５，４１６号、及び同第４，５０５，７１２号に説明されている。
【００２５】
他の適切な架橋剤としては、カルボン酸架橋剤の例えばポリカルボン酸類が挙げられる。ポリカルボン酸架橋剤（例えば、クエン酸、プロパントリカルボン酸、及びブタンテトラカルボン酸）及び触媒は、米国特許第３，５２６，０４８号、同第４，８２０，３０７号、同第４，９３６，８６５号、同第４，９７５，２０９号、及び同第５，２２１，２８５号に説明されている。少なくとも３つのカルボキシル基を含むＣ２〜Ｃ９ポリカルボン酸類（例えば、クエン酸及びオキシジコハク酸）を架橋剤として使用することは、米国特許第５，１３７，５３７号、同第５，１８３，７０７号、同第５，１９０，５６３号、同第５，５６２，７４０号、及び同第５，８７３，９７９号に説明されている。
【００２６】
高分子ポリカルボン酸類もまた適切な架橋剤である。適切な高分子ポリカルボン酸架橋剤は、米国特許第４，３９１，８７８号、同第４，４２０，３６８号、同第４，４３１，４８１号、同第５，０４９，２３５号、同第５，１６０，７８９号、同第５，４４２，８９９号、同第５，６９８，０７４号、同第５，４９６，４７６号、同第５，４９６，４７７号、同第５，７２８，７７１号、同第５，７０５，４７５号、及び同第５，９８１，７３９号に説明されている。架橋剤としてのポリアクリル酸及び関連コポリマー類は、米国特許第５，５４９，７９１号、及び同第５，９９８，５１１号に説明されている。ポリマレイン酸架橋剤は米国特許第５，９９８，５１１号に説明されている。
【００２７】
具体的な適切なポリカルボン酸架橋剤としては、クエン酸、酒石酸、リンゴ酸、コハク酸、グルタル酸、シトラコン酸、イタコン酸、タートレートモノコハク酸、マレイン酸、ポリアクリル酸、ポリメタクリル酸、ポリマレイン酸、ポリメチルビニルエーテル−ｃｏ−マレエートコポリマー、ポリメチルビニルエーテル−ｃｏ−イタコネートコポリマー、アクリル酸のコポリマー類、及びマレイン酸のコポリマー類が挙げられる。
【００２８】
他の適切な架橋剤は、米国特許第５，２２５，０４７号、同第５，３６６，５９１号、同第５，５５６，９７６号、及び同第５，５３６，３６９号に説明されている。
【００２９】
適切な触媒類としては、酸性塩類の例えば塩化アンモニウム、硫酸アンモニウム、塩化アルミニウム、塩化マグネシウム、硝酸マグネシウム及びリン含有酸類（ｐｈｏｓｐｈｏｒｏｕｓ−ｃｏｎｔａｉｎｉｎｇ ａｃｉｄｓ）のアルカリ金属塩類が挙げられる。１具体例においては、架橋触媒は次亜リン酸ナトリウムである。
【００３０】
架橋剤及び触媒の混合物またはブレンドも使用することができる。
架橋剤を、繊維内架橋を達成するのに十分な量でセルロース系繊維に施用する。セルロース系繊維に施用する量は、繊維の総重量を基準として約１〜約１０重量％とすることができる。１具体例においては、架橋剤は、繊維の総重量を基準として約４〜約６重量％の量である。
【００３１】
架橋済み繊維に加えて、本発明の分配層はまた、非架橋セルロース系繊維を含む。適切なセルロース系繊維としては、当業者には周知であり、繊維質ウェブまたはシートを形成できる任意の繊維若しくは繊維質混合物が挙げられる。
【００３２】
他の源からも入手可能だが、セルロース系繊維は主として木材パルプに由来する。本発明と共に使用するのに適した木材パルプ繊維は、例えばクラフト法及び亜硫酸法等の周知の化学的方法から得ることができ、それに続く漂白はあってもなくてもよい。パルプ繊維はまた、サーモメカニカル法、ケミサーモメカニカル法、またはこれらの組合せによって加工できる。好ましいパルプ繊維は、化学的方法によって製造される。砕木繊維、リサイクルまたは二次木材パルプ繊維、並びに漂白済み及び未漂白の木材パルプ繊維を使用できる。針葉樹材及び広葉樹材を使用できる。木材パルプ繊維の選択に関する詳細は、当業者には周知である。こうした繊維は、本発明の譲受人であるウェヤーハウザー・カンパニーを含む多数の会社から市販されている。例えば、サザンパインから製造され、本発明と共に使用可能な適切なセルロース繊維は、ＣＦ４１６、ＮＦ４０５、ＰＬ４１６、ＦＲ５１６、及びＮＢ４１６という名称でウェヤーハウザー・カンパニーから入手可能である。
【００３３】
本発明において有用な木材パルプ繊維はまた、使用する前に前処理できる。この前処理は、繊維を蒸気にさらす等の物理的処理または化学的処理を含んでよい。他の前処理としては、抗菌剤、顔料、染料及び緻密化または柔軟化剤の取り入れが挙げられる。例えば熱可塑性及び熱硬化性樹脂等の他の化学薬品を用いて前処理した繊維も使用してよい。前処理の組合せも用いてよい。処理はまた、繊維質製品の形成後の後処理方法において適用でき、この例としては、繊維の表面の化学的性質を修正する界面活性剤または他の液体の施用、並びに、抗菌剤、顔料、染料及び緻密化または柔軟化剤の取り入れが挙げられる。
【００３４】
本分配層は所望により湿潤強度増強剤を含む。適切な湿潤強度増強剤としては、窒素含有基（例えばアミノ基）を有する陽イオン性加工デンプンの例えばナショナル・スターチ・アンド・ケミカルＣｏｒｐ．、ブリッジウォーター、ＮＪ（Ｎａｔｉｏｎａｌ Ｓｔａｒｃｈ ａｎｄ Ｃｈｅｍｉｃａｌ Ｃｏｒｐ．， Ｂｒｉｄｇｅｗａｔｅｒ， ＮＪ）から入手可能なもの；ラテックス；湿潤強度樹脂の例えばポリアミド−エピクロロヒドリン樹脂（例えば、カイメン  ５５７ＬＸ、ハーキュリーズ、Ｉｎｃ．、ウィルミントン、ＤＥ（ＫＹＭＥＮＥ ５５７ＬＸ， Ｈｅｒｃｕｌｅｓ， Ｉｎｃ．， Ｗｉｌｍｉｎｇｔｏｎ， ＤＥ））、及びポリアクリルアミド樹脂（例えば、米国特許第３，５５６，９３２号を参照されたく、またパレツ  ６３１  ＮＣ（ＰＡＲＥＺ ６３１ ＮＣ）という商標名でアメリカン・サイアナミドＣｏ．、スタンフォード、ＣＴ（Ａｍｅｒｉｃａｎ Ｃｙａｎａｍｉｄ Ｃｏ．， Ｓｔａｎｆｏｒｄ， ＣＴ）によって販売されている市販のポリアクリルアミドも挙げられる）；尿素ホルムアルデヒド及びメラミンホルムアルデヒド樹脂；並びにポリエチレンイミン樹脂が挙げられる。紙分野において利用され、本発明において一般に適用可能な湿潤強度樹脂に関する全般的な検討は、ＴＡＰＰＩモノグラフシリーズ番号２９”Ｗｅｔ Ｓｔｒｅｎｇｔｈ ｉｎ Ｐａｐｅｒ ａｎｄ Ｐａｐｅｒｂｏａｒｄ”、アメリカ紙・パルプ技術協会（Ｎｅｗ Ｙｏｒｋ、１９６５）に見い出すことができる。
【００３５】
本発明の別の態様においては、本分配層の形成方法が得られる。代表的な分配層は、例えば、ロトフォーマー、長網式、インクラインドワイヤデルタフォーマー（ｉｎｃｌｉｎｅｄ ｗｉｒｅ Ｄｅｌｔａ ｆｏｒｍｅｒ）、及びツインワイヤマシンを含む従来の製紙装置を使用して形成できる。
【００３６】
本層は、ツインワイヤ構成（すなわち、ツインフォーミングワイヤ）を含む装置及び方法によって形成できる。本発明の分配層を形成するために適用可能な代表的な形成方法は、ＰＣＴ／ＵＳ９９／０５９９７（Ｍｅｔｈｏｄ ｆｏｒ Ｆｏｒｍｉｎｇ ａ Ｆｌｕｔｅｄ Ｃｏｍｐｏｓｉｔｅ）及びＰＣＴ／ＵＳ９９／２７６２５（Ｒｅｔｉｃｕｌａｔｅｄ Ａｂｓｏｒｂｅｎｔ Ｃｏｍｐｏｓｉｔｅ）に説明されており、この各々を本明細書において参考のためにその全体を引用する。本層を形成するための代表的なツインワイヤマシンを、図１に示す。図１を参照すると、マシン２００は、本層の諸成分が堆積するツインフォーミングワイヤ２０２及び２０４を含む。基本的には、繊維質スラリー１２４をヘッドボックス２１２中に導入し、ヘッドボックス出口でフォーミングワイヤ２０２及び２０４の上に堆積させる。真空要素２０６及び２０８は、それぞれワイヤ２０２及び２０４上に堆積した繊維質スラリーを脱水して、部分的に脱水したウェブを与え、これは、部分的に脱水したウェブ１２６としてマシンのツインワイヤ部分から出る。ウェブ１２６は、ワイヤ２０２に沿って移動し続け、追加の真空要素２１０によって脱水され続けて、湿潤複合体１２０を提供し、これは次に乾燥手段２１６によって乾燥されて、層１０を提供する。
【００３７】
１具体例においては、本複合体は、上記に説明した諸成分を使用してウェットレイド法によって形成される。ウェットレイド法は、インクラインドワイヤデルタフォーマー上で実施できる。別の具体例においては、本複合体は、上記に説明した諸成分を使用して発泡形成法（ｆｏａｍ−ｆｏｒｍｉｎｇ ｍｅｔｈｏｄ）によって形成される。ウェットレイド及び発泡形成法（ｆｏａｍ−ｆｏｒｍｉｎｇ ｐｒｏｃｅｓｓ）は、ツインワイヤフォーマー上で実施できる。
【００３８】
本発明の分配層の代表的な形成方法は以下の工程を含む：
（ａ）水性分散媒中の繊維を含む繊維質スラリーを形成し；発泡法の場合、スラリーは、繊維に加えて界面活性剤を含む泡状物である工程と；
（ｂ）第１の経路において、第１の有孔要素（例えば、フォーミングワイヤ）を移動させる工程と；
（ｃ）第２の経路において、第２の有孔要素を移動させる工程と；
（ｄ）第１の経路において移動している第１の有孔要素とスラリーの第１の部分とを接触した状態にする工程と；
（ｅ）第２の経路において移動している第２の有孔要素とスラリーの第２の部分とを接触した状態にする工程と；
（ｆ）スラリーから第１及び第２の有孔要素を経て液体を取り出すことで、スラリーから繊維質ウェブを形成する工程。
【００３９】
上記に言及したように、発泡形成法を適切にはツインワイヤフォーマー上で、好ましくは垂直フォーマー上で、より好ましくは垂直ダウンフローツインワイヤフォーマー上で実行する。垂直フォーマーにおいては、有孔要素の経路は実質的に垂直である。
【００４０】
本発明の方法を実施する際に有用な代表的な垂直ダウンフローツインワイヤフォーマーを、図２に示す。図２を参照すると、このフォーマーは、閉じた第１の端部（最上部）、閉じた第１及び第２の側面、並びに内部容積を有するフォーマーを有する垂直ヘッドボックスアセンブリを含む。フォーマーの第２の端部（底部）は、移動する第１及び第２の有孔要素２０２及び２０４、並びにフォーミングニップ２１３によって規定される。フォーマーの閉じた第１の端部、閉じた第１及び第２の側面、並びに第１及び第２の有孔要素によって規定される内部容積は、フォーマーの第１の端部から第２の端部に向かって延在する内部構造２３０を含む。内部構造は、その一方の側面で第１の容積２３２を、そのもう一方の側面で第２の容積２３４を規定する。フォーマーはさらに、供給源２４２及び第１の繊維／発泡スラリー（ｆｏａｍ ｓｌｕｒｒｙ）を第１の容積中に導入するための手段２４３、供給源２４４及び第２の繊維／発泡スラリーを第２の容積中に導入するための手段２４５、並びに供給源２４６及び第３の材料（例えば、第１または第２の繊維／発泡スラリー）を内部構造中に導入するための手段２４７を含む。第１及び第２のスラリーから有孔要素を経て液体／泡状物を取り出して、ウェブを形成するための手段（例えば、サクションボックス２０６及び２０８）も、ヘッドボックスアセンブリ中に含まれる。
【００４１】
本方法においては、ツインワイヤフォーマーは、少なくとも第３の材料（例えば、第１または第２の繊維／発泡スラリー）を、内部構造を経て導入するための手段を含む。第１及び第２の繊維／発泡スラリーは、同じ成分（例えば、架橋済みセルロース系繊維、サザンパイン繊維、ユーカリ類繊維）を含むことができ、同じ組成を有することができる。
【００４２】
形成される複合体の性質によっては、第１及び第２の繊維／発泡スラリーは、互いと同一かまたは異なってよくかつ第３の材料と同一かまたは異なってよい。
【００４３】
第１及び第２のスラリーから有孔要素を経て液体／泡状物を取り出して、有孔要素上にウェブを形成するための手段も、ヘッドボックスアセンブリ中に含まれる。液体／泡状物を取り出すための手段は、このための任意の従来の手段を含むことができ、例えばサクションローラー、加圧ローラー（ｐｒｅｓｓｉｎｇ ｒｏｌｌｅｒ）、または他の従来の構造である。好適な具体例においては、第１及び第２のサクションボックスアセンブリを用意し、有孔要素から内部構造までの向かい合う側面に取り付ける（図１及び２のボックス２０６及び２０８を参照されたい）。
【００４４】
本発明の分配層は、強度（例えば、構造健全性（ｓｔｒｕｃｔｕｒａｌ ｉｎｔｅｇｒｉｔｙ））及び柔らかさを好都合に示す。パーソナルケア吸収性製品中に取り入れるのに適した可撓性及び柔らかさを有することに加えて、本発明の複合体は好都合な構造健全性を示す。構造健全性は引張強さによって示すことができる。適切な層は、約１０Ｎ／５０ｍｍを超える引張強さを有する。
【００４５】
適切な層は、約２０５ｍＮを超える縦方向（ＭＤ）引裂強さ及び約２６０ｍＮを超える幅方向（ＣＤ）引裂強さを有する。本発明の代表的な分配層の引裂強さを、ＡＳＴＭ方法Ｎｏ．Ｐ−３２６−５によって測定した。この方法において、代表的な層（下記の表１の１〜３）の１０の標本の縦方向（ＭＤ）及び幅方向（ＣＤ）引裂強さを測定した。層１は、８５重量％の架橋済み繊維、８重量％のユーカリ類繊維、及び７重量％のサザンパイン繊維を含んだ。層２は、８５重量％の架橋済み繊維、８重量％のユーカリ類繊維、及び７重量％のリファイニングされたサザンパイン繊維を含んだ。層３は、８５重量％の架橋済み繊維、８重量％の広葉樹材繊維（ウエストバコ）、及び７重量％のリファイニングされたサザンパイン繊維を含んだ。平均、最大、最小引裂強さ並びにそれらの範囲（ｍＮ）を表３に要約する。
【００４６】
【表３】
2004515388.tif 000005
【００４７】
適切な層の抽出物は、約５０ダイン／ｃｍを超える表面張力を有する。パルプ抽出物の表面張力を測定する方法を下記に説明する。
適切な層は、リング・クラッシュで測定して約１２００ｇ未満の柔らかさ（柔軟性）を有する。
【００４８】
本発明の分配層は好都合な流体特性を示す。特性は、液体捕捉速度、再湿潤、ウィッキング、中点放出圧（ｍｉｄ−ｐｏｉｎｔ ｄｅｓｏｒｐｔｉｏｎ ｐｒｅｓｓｕｒｅ）、中点捕捉圧（ｍｉｄ−ｐｏｉｎｔ ａｃｑｕｉｓｉｔｉｏｎ ｐｒｅｓｓｕｒｅ）、及び中点取込み（ｍｉｄ−ｐｏｉｎｔ ｕｐｔａｋｅ）を含む様々な尺度によって示すことができる。
【００４９】
本層は、約２０ｃｍを超える中点放出圧（ＭＤＰ）を有する。１具体例においては、本層は、約３０ｃｍを超えるＭＤＰを有する。別の具体例においては、本層は、約４０ｃｍを超えるＭＤＰを有する。
【００５０】
本層は、約２５ｃｍ未満の中点捕捉圧（ＭＡＰ）を有する。１具体例においては、本層は、約２０ｃｍ未満のＭＡＰを有する。
【００５１】
本層は、約５ｇ／ｇを超える中点取込み（ＭＵ）を有する。
ＭＤＰ、ＭＡＰ、及びＭＵを測定する方法に関する説明は、Ｌｉｑｕｉｄ Ｐｏｒｏｓｉｍｅｔｒｙ： Ｎｅｗ Ｍｅｔｈｏｄｏｌｏｇｙ ａｎｄ Ａｐｐｌｉｃａｔｉｏｎｓ， Ｂ． Ｍｉｌｌｅｒ ａｎｄ Ｉ． Ｔｏｍｋｉｎ， Ｊｏｕｒｎａｌ ｏｆ Ｃｏｌｌｏｉｄ Ｉｎｔｅｒｆａｃｅ Ｓｃｉｅｎｃｅ， １６２： １６３−１７０， １９９４に与えられ、これを、本明細書において参考のためにその全体を引用する。
【００５２】
液体移動速度を測定するために、代表的な分配層のストリップ（幅１０ｃｍ）を合成尿に浸漬した。浸漬した層を、試験装置上で３分間液体を排出させた。本層を置いた試験装置は、６０度の傾斜面（すなわち、ランプ）に隣接する水平面を含んだ。本分配層は、装置の水平部分及び傾斜部分を横切って延在し、一端は既知量の合成尿を含むリザーバー中にまで至った。水平面は、傾斜面の下端よりも１１ｃｍ上方だった。受容層（例えば貯留層、１０ｃｍ×１０ｃｍ）を、水平面上の分配層の上に置いた。重り（７０４ｇ、１０ｃｍ×１０ｃｍ、０．１０ｐｓｉを与える）を受容層の上に置いた。１５ｃｍの水頭に抗して受容層に２０分間吸収させた。リザーバーから移動した液体の量を測定し、移動速度を計算した。
【００５３】
本発明の層は、市販の乳幼児用おむつ（パンパース（ＰＡＭＰＥＲＳ））中に分配層として取り入れられた場合、ウィッキング高さ１１ｃｍでゼロを超える液体移動速度を提供する。
【００５４】
本発明の代表的な分配層（層４〜８）の他の物理及び性能特性を下記の表４に要約する。層４は、８５重量％の架橋済み繊維、８重量％のユーカリ類繊維、及び７重量％のサザンパイン繊維を含んだ。層５〜８は、下記の表４に説明するように様々な条件（それぞれ４、１２、１６、及び１７）下で柔軟化することで層４から得た。層５を柔軟化するために、低温カレンダーロール（ｃｏｌｄ ｃａｌｅｎｄｅｒ ｒｏｌｌ）で３５ｂａｒの圧力をかけ；層６を柔軟化するために、低温カレンダーロールで３５ｂａｒの圧力及び層の縦方向に２ｂａｒの圧力をかけ；層７を柔軟化するために、低温カレンダーロールで３５ｂａｒの圧力をかけ、本層の上面及び底面を８ｂａｒの圧力でエンボス加工し（２回通過）；層８を柔軟化するために、本層の縦方向及び幅方向に８ｂａｒの圧力をかけた。
【００５５】
【表４】
2004515388.tif 000006
【００５６】
【表５】
2004515388.tif 000007
【００５７】
層４〜８に関する、ウィッキング時間及び引張対カンチレバーこわさを図３にグラフで示す。
層４、５、及び８に関する、コアへの流体の移動対時間を図４にグラフで示す。
【００５８】
本発明に従って形成した分配層を、吸収性物品の例えばおむつ中に取り入れることができる。複合体を、単独で使用するかまたは捕捉及び／または貯留層のような１つ以上の他の層と組み合わせて、有用な吸収性構成体を提供することができる。
【００５９】
本分配層を取り入れた代表的な吸収性構成体を図１２Ａ〜Ｃに示す。図１２Ａを参照すると、代表的な分配層１０を貯留層２０と組み合わせて、構成体１００を提供することができる。図１２Ｂを参照すると、捕捉層３０を分配層１０及び貯留層２０と組み合わせて、捕捉層３０と貯留層２０との間に位置する分配層１０を有する構成体１１０を提供することができる。図１２Ｃを参照すると、捕捉層３０を分配層１０及び貯留層２０と組み合わせて、捕捉層３０と分配層１０との間に位置する貯留層２０を有する構成体１２０を提供することができる。
【００６０】
上記に言及したように、本分配層は、パーソナルケア吸収性製品の例えば乳幼児用おむつ、幼児トイレ訓練用パンツ、及び失禁用製品中に取り入れることができる。本分配層を取り入れた代表的な吸収性物品を図１３Ａ〜Ｄに示す。一般に、本吸収性物品は、液体透過性表面シートと液体非透過性背面シートとの間に位置する吸収性構成体を含む。典型的には、このような吸収性物品においては、表面シートを背面シートに接合させる。図１３Ａを参照すると、物品２００は、表面シート４０、分配層１０、貯留層２０、及び背面シート５０を含む。この物品においては、分配層１０は表面シート４０に隣接する。図１３Ｂを参照すると、物品２０５は、表面シート４０、貯留層２０、分配層１０、及び背面シート５０を含み、分配層１０は背面シート５０に隣接する。図１３Ｃを参照すると、物品２１０は、表面シート４０、捕捉層３０、分配層１０、貯留層２０、及び背面シート５０を含む。この物品においては、分配層１０は捕捉層３０と貯留層２０との間に位置する。図１３Ｄを参照すると、物品２２０は、表面シート４０、捕捉層３０、貯留層２０、分配層１０、及び背面シート５０を含む。この物品においては、分配層１０は背面シート５０に隣接する。
【００６１】
本発明の分配層を含む吸収性構成体及び物品は様々な設計を有することができ、本発明の範囲内にあることは了解されよう。
【００６２】
本分配層を幼児トイレ訓練用パンツにおいて試験した。
以下の試験において、幼児トイレ訓練用パンツはＳＡＰを含む。本明細書において使用するＳＡＰまたは“高吸収性粒子”または“高吸収性材料”は、膨潤して水和したゲル（すなわちヒドロゲル）を形成することで多量の流体を吸収できる高分子材料を指す。多量の流体を吸収することに加えて高吸収性材料はまた、穏やかな圧力下でかなりの量の体液を保持できる。
【００６３】
高吸収性材料は一般に３つのクラスに分類される：デンプングラフトコポリマー類、架橋済みカルボキシメチルセルロース誘導体類、及び変性親水性ポリアクリレート類である。このような吸収性ポリマーの例としては、加水分解済みデンプン−アクリロニトリルグラフトコポリマー類、中和済みデンプン−アクリル酸グラフトコポリマー類、けん化済みアクリル酸エステル−酢酸ビニルコポリマー類、加水分解済みアクリロニトリルコポリマー類またはアクリルアミドコポリマー類、変性架橋済みポリビニルアルコール、中和済み自己架橋ポリアクリル酸類、架橋済みポリアクリル酸塩類、カルボキシル化セルロース、及び中和済み架橋済みイソブチレン−無水マレイン酸コポリマー類が挙げられる。
【００６４】
高吸収性材料は市販されており、例えば、バージニア州、ポーツマスのクラリアント（Ｃｌａｒｉａｎｔ ｏｆ Ｐｏｒｔｓｍｏｕｔｈ， Ｖｉｒｇｉｎｉａ）製のポリアクリレート類である。こうした高吸収性ポリマーには、様々なサイズ、形態及び吸収特性がある（例えばＩＭ  ３５００及びＩＭ  ３９００等の取り引き上の名称でクラリアントから入手可能である）。他の高吸収性材料は、サンウェット（ＳＡＮＷＥＴ）（三洋化成工業株式会社（Ｓａｎｙｏ Ｋａｓｅｉ Ｋｏｇｙｏ Ｋａｂｕｓｈｉｋｉ Ｋａｉｓｈａ）が供給している）、及びＳＸＭ７７（ノースカロライナ州、グリーンズボロのストックハウゼン（Ｓｔｏｃｋｈａｕｓｅｎ ｏｆ Ｇｒｅｅｎｓｂｏｒｏ， Ｎｏｒｔｈ Ｃａｒｏｌｉｎａ）が供給している）という商標で販売されている。他の高吸収性材料は、米国特許第４，１６０，０５９号、米国特許第４，６７６，７８４号、米国特許第４，６７３，４０２号、米国特許第５，００２，８１４号、米国特許第５，０５７，１６６号、米国特許第４，１０２，３４０号、及び米国特許第４，８１８，５９８号に説明されており、これらを全て特に本明細書において参考のために引用する。高吸収性材料を取り入れたおむつ等の製品は、米国特許第３，６９９，１０３号及び米国特許第３，６７０，７３１号に説明されている。
【００６５】
第１の対照幼児トイレ訓練用パンツは、約４６％のＳＡＰを含む貯留コアを有する大型の“メンバーズ・マーク”キッズ・パンツ（パラゴン幼児トイレ訓練用パンツ）（”Ｍｅｍｂｅｒｓ Ｍａｒｋ” Ｋｉｄｓ Ｐａｎｔｓ （Ｐａｒａｇｏｎ Ｔｒａｉｎｉｎｇ Ｐａｎｔ））だった。貯留コアは、尿の容量約３８０ｍＬ（ミリリットル）を有する。コアは、１５グラムのエアレイドフラッフパルプと混合した１３グラムのＳＡＰを含む。
【００６６】
この対照を、２種の試験用幼児トイレ訓練用パンツと比較した。試験用幼児トイレ訓練用パンツの各々は、同じ対照幼児トイレ訓練用パンツを使用した。試験用幼児トイレ訓練用パンツの各々において、分配層を貯留コアの下に置いた。
【００６７】
第１の試験用幼児トイレ訓練用パンツ（またＵＤＬ１０４９−５を有するパラゴン幼児トイレ訓練用パンツと呼ぶ）において、ＵＤＬ分配層は、重量１８０ｇｓｍ（グラム毎平方メートル）及び尿の容量４８ｍＬを有した。これは８グラムの繊維を含んだ。
【００６８】
第２の試験用パンツ（またＵＤＬ１０８１−８を有するパラゴン幼児トイレ訓練用パンツと呼ぶ）において、ＵＤＬ分配層は、重量９０ｇｓｍ及び尿の容量２４ｍＬを有した。これは４グラムの繊維を含んだ。
【００６９】
第２の対照幼児トイレ訓練用パンツは、約７０％のＳＡＰを含む貯留コアを有する大型の“メンバーズ・マーク”キッズ・パンツ（７０％のコアを有するパラゴン幼児トイレ訓練用パンツ）だった。貯留コアは、尿の容量約３２０ｍＬを有する。コアは、５．５グラムのエアレイド処理済みフラッフパルプと混合した１３グラムのＳＡＰを含む。パルプを、等しい分子数（ｅｑｕａｌ ｍｏｌｅｃｕｌａｒ ａｍｏｕｎｔｓ）のプロピレングリコールと乳酸と乳酸ナトリウムとの混合物と混合した。パルプでの混合物の量は、パルプの重量の７〜９％だった。
【００７０】
この対照もまた、２種の試験用幼児トイレ訓練用パンツと比較した。試験用幼児トイレ訓練用パンツの各々は、同じ対照幼児トイレ訓練用パンツを使用した。試験用幼児トイレ訓練用パンツの各々において、分配層を貯留コアの下に置いた。
【００７１】
第１の試験用幼児トイレ訓練用パンツ（また７０％のコア及びＵＤＬ１０４９−５を有するパラゴン幼児トイレ訓練用パンツと呼ぶ）において、ＵＤＬ分配層は、重量１８０ｇｓｍ及び尿の容量４８ｍＬを有した。これは８グラムの繊維を含んだ。
【００７２】
第２の試験用パンツ（また７０％のコア及びＵＤＬ１０８１−８を有するパラゴン幼児トイレ訓練用パンツと呼ぶ）において、ＵＤＬ分配層は、重量９０ｇｓｍ及び尿の容量２４ｍＬを有した。これは４グラムの繊維を含んだ。
【００７３】
サドルウィッキング試験（Ｓａｄｄｌｅ Ｗｉｃｋｉｎｇ Ｔｅｓｔ）
捕捉速度、分配、及びウィッキング高さを含むサドルウィッキングを、下記に説明する方法によって測定した。
手順：
１）テンプレート及び油性マーカー（ｐｅｒｍａｎｅｎｔ ｍａｒｋｅｒ）を使用して、６つの同一のセルを描き、名前をつける。
２）３番目と４番目のセルの間の線の中点に“Ｘ”を描き入れる。
３）おむつをサドル装置中に位置決めして、“Ｘ”がちょうど装置の底部にあるようにし、次に２５０ｍＬの分液漏斗を“Ｘ”の約１ｃｍ真上に位置決めする。
４）７５ｍＬの合成尿（血液銀行、０．９％の生理的食塩水）を計り取り、漏斗中に注ぐ。
５）漏斗を開け、タイマーを始動する。流体の全てが漏斗から出て、流体が試料の中に吸収される箇所に向かった時刻を測定する。捕捉時間として記録する。  ６）幼児トイレ訓練用パンツから漏出する（侵襲からまたは流体を加えてから２０分後の幼児トイレ訓練用パンツにおける自由流体（Ｆｒｅｅ ｆｌｕｉｄ））まで、工程７及び８を２０分毎に繰り返す。
７）おむつから漏出したら、シリンジを使用して幼児トイレ訓練用パンツから自由流体を抽出する。
８）工程７において抽出した自由流体の量を測定し、記録する。
９）幼児トイレ訓練用パンツを引き出し、試料を切断して、指定したセルにする。
１０）各セルを秤量し、湿潤重量を記録する。
１１）各セルをオーブンに入れて乾燥する。
１２）各セルの乾燥重量を秤量し、記録する。
１３）各セル中の流体の量（湿潤重量−乾燥重量）を計算する。
１４）漏出するまでに利用された容量（（侵襲数×７５ｍＬ）−抽出した自由流体）を計算する。
【００７４】
サドルウィッキング試験の結果を図５〜１１に示す。図５は、対照及び試験用幼児トイレ訓練用パンツに関し、第４回の侵襲の最中に流体を捕捉するための時間を秒単位で示し、コアが流体をより迅速に捕捉できるように流体を移動させる際のＵＤＬの有効性を証明する。図６は、漏出が起きるまでに吸収した総流体をミリリットル単位で示す。図７及び８は、幼児トイレ訓練用パンツの帯域の各々における流体の分配をグラム単位で示す。
【００７５】
市販パルプの水平捕捉試験（Ｍａｒｋｅｔ Ｐｕｌｐ Ｆｌａｔ Ａｃｑｕｉｓｉｔｉｏｎ Ｔｅｓｔ）
捕捉時間と再湿潤とを、対照及び試験用幼児トイレ訓練用パンツに関して得た。
捕捉時間と再湿潤とを、下記に説明する多数回投与再湿潤試験に従って測定する。
【００７６】
簡単に述べると、多数回投与再湿潤試験とは、３回の液体施用の各々の後に吸収性構造から放出される合成尿の量と、３回の液体投与の各々に関して、製品中にウィッキングするのに必要な時間とを測定する。
【００７７】
試験において使用した水溶液は、１部の合成尿濃縮物と９部の脱イオン水とで構成された合成尿だった。
【００７８】
幼児トイレ訓練用パンツを、不織側を上に向けてクランプボードの上に固定し、十分に延在させた。幼児トイレ訓練用パンツを試験用に作製するために、この構造のコアの中央を決定し、液体施用位置用に２．５ｃｍ前方に測定し、この位置に“Ｘ”の印をつけた。投与輪（５／３２インチのステンレス鋼、２インチＩＤ×３インチ高さ）を、試料表面に印した“Ｘ”の上に置いた。液体施用漏斗（最小１００ｍＬの容量、５〜７ｍＬ／ｓの流量）を、投与輪の“Ｘ”の２〜３ｃｍ上方に置いた。試料を作製後、試験を次の通り行った。
【００７９】
漏斗に合成尿の１回の投与量（７５ｍＬ）を満たした。合成尿の第１回の投与を、投与輪内部に行った。ストップウォッチを使用して、漏斗弁を開けた時刻から、液体が投与輪の底部から製品中にウィッキングされた時刻まで、液体捕捉時間を秒単位で記録した。捕捉速度を決定するために、合成尿の量（７５ｍＬ）を捕捉時間で割って、捕捉速度をグラム毎秒単位で得た。合成尿の１ミリリットルは１グラムに等しい。
【００８０】
２０分間待った後、再湿潤を測定した。第１回の投与を行った後２０分間待つ最中に、１山のろ紙（１９〜２２ｇ、ワットマン＃３、１１．０ｃｍまたは同等物、試験前に最低２時間、室内の湿度にさらし済みのもの）を秤量した。予め秤量したろ紙の山を、濡れた領域の中央上に置いた。円柱形の重り（直径８．９ｃｍ、９．８ｌｂ．）をこのろ紙の上に置いた。２分後に重りを除去し、ろ紙を秤量し、重量変化を記録した。
【００８１】
この手順をさらに２回繰り返した。さらに７５ｍＬの合成尿の投与をおむつに加え、捕捉時間及び速度を測定し、ろ紙を試料の上に２分間置き、重量変化を測定した。第２回の投与の場合、乾燥ろ紙の重量は２９〜３２ｇであり、第３回の投与の場合、ろ紙の重量は３９〜４２ｇだった。前の投与の乾燥紙には、さらに乾燥ろ紙を補った。
【００８２】
図９は、第３回の侵襲の捕捉速度をグラム毎秒単位で示す。図１０は、３回の連続した侵襲に関して捕捉速度をグラム毎秒単位で示す。
【００８３】
再湿潤を、各液体投与後にろ紙中に吸収されて戻る液体の量（グラム）（すなわち、湿潤ろ紙の重量と乾燥ろ紙の重量との間の差）として報告する。図１１は、第４回の侵襲の後の再湿潤を示す。
【００８４】
パルプ抽出物の表面張力法
以下の方法を使用して、パルプ抽出物の表面張力を測定する。この方法においては、パルプ繊維を水と混合して、残留分及び汚染物を抽出する。ろ液の表面張力を測定して、パルプ繊維に関して各抽出物の界面活性とそれらの相対濃度とを証明する。手順を下記に説明する。
【００８５】
Ａ．汚染を防ぐために手袋を着用し、パルプシートから２．０グラムのパルプの小口試料を取り分け、清浄で乾燥した１２５ｍＬのナルゲン瓶（Ｎａｌｇｅｎｅ ｂｏｔｔｌｅ）中に入れる。
Ｂ．１００ｍＬの脱イオン水を加え、瓶にしっかり蓋をする。
Ｃ．リストアクション振とう機（ｗｒｉｓｔ ａｃｔｉｏｎ ｓｈａｋｅｒ）上に瓶を置き、１時間強く振とうする。
Ｄ．振とう機から瓶を除去し、１０分間放置する。これは、ろ過の前に繊維が水から分離するのを助ける。
Ｅ．最上部に１１．０ｃｍのブフナー漏斗を置いたフィルターボックス内部に清浄で乾燥した１２５ｍＬのナルゲン瓶を使用してろ過装置を組立てる。ブフナー漏斗中に１１．０ｃｍのワットマン等級＃４のろ紙を置く。以下の仕様を有する場合には、同等のフィルターを使用できる：高速定性タイプ（ｆａｓｔ ｑｕａｌｉｔａｔｉｖｅ ｔｙｐｅ）、１２秒／１００ｍＬのろ過速度、０．０６％の灰分、及び２０〜２５μの粒度保持。
Ｆ．フィルターアセンブリを、標準的な（２５水銀柱インチ）真空系に取り付ける。
Ｇ．真空系を作動させ、標本瓶の蓋を取り、内容物をブフナー漏斗中のフィルターの上に注ぐ。全てのろ液は１５〜３０秒でパルプ繊維から除去されるはずである。
Ｈ．真空系を停止させ、フィルターボックスから捕集瓶を除去する。ろ液を瓶中で撹拌し、十分な混合を確実にする。
Ｉ．ロザーノプレート表面張力計（Ｒｏｓａｎｏ ｐｌａｔｅ ｓｕｒｆａｃｅ ｔｅｎｓｉｏｍｅｔｅｒ）を校正するために、室温（２５℃）の脱イオン水と界面活性剤に関して標識した白金プレートとを使用する。プレートをコンディショニングするために、アセトン中に浸漬し、赤熱するまでブンゼンバーナーの炎に通す。プレートは使用する前に１０秒間冷却する。コンディショニングは、試料毎にかつ試料の反復毎に行わなければならない。
Ｊ．２０ｍＬの脱イオン水を、清浄で乾燥した２５ｍＬのガラスペトリ皿中に注ぐ。表面張力を測定し、２回重複して実行する。２５℃での脱イオン水の表面張力は、７１．８ダイン／ｃｍである。各２回重複の読みが７１．８±１ダイン／ｃｍである場合、表面張力計を校正する。
Ｋ．標本瓶中のろ液を使用して、２０ｍＬのアリコートを、３つの清浄で乾燥した２５ｍＬのペトリ皿中に注ぐ。
Ｌ．各反復の表面張力を測定し、平均値を報告する。各反復は±２ダイン／ｃｍ以内であるべきである。泡が溶液の表面または内部にある場合、反復を繰り返すべきである。泡は読みに悪影響を及ぼすからである。
【００８６】
本発明の好適な具体例を示し、説明してきたが、本発明の精神及び範囲から逸脱することなく、本発明に様々な変更を行い得ることは了解されよう。
【図面の簡単な説明】
【図１】
代表的なツインワイヤフォーミング装置及び本発明の代表的な層の製造方法の概略図である。
【図２】
代表的なツインワイヤフォーミング装置及び本発明の代表的な層の製造方法の概略図である。
【図３】
本発明の代表的な層に関する、ウィッキング時間、乾燥引張、及びカンチレバーこわさのグラフである。
【図４】
本発明の代表的な３つの層から貯留層への流体の移動を時間の関数として比較するグラフである。
【図５】
以下の吸収性構成体に関し、第４回の噴出の捕捉時間を比較する棒グラフである：対照幼児トイレ訓練用パンツ；対照パンツ及び本発明の代表的な層；貯留コアを有する対照パンツ；並びに対照パンツ、本発明の代表的な層及び貯留コア。
【図６】
以下の吸収性構成体に関し、漏出するまでの全液体容量を比較する棒グラフである：対照幼児トイレ訓練用パンツ；対照パンツ及び本発明の代表的な層；貯留コアを有する対照パンツ；並びに対照パンツ、本発明の代表的な層及び貯留コア。
【図７】
以下の幼児トイレ訓練用パンツにおける液体の分配を示す：対照幼児トイレ訓練用パンツ；対照パンツ及び坪量約９０ｇｓｍを有する本発明の代表的な層；並びに対照パンツ及び坪量約１８０ｇｓｍを有する本発明の代表的な層。
【図８】
以下の幼児トイレ訓練用パンツにおける液体の分配を示す：対照幼児トイレ訓練用パンツ；貯留コアを有する対照パンツ；対照パンツ、貯留層及び坪量約９０ｇｓｍを有する本発明の代表的な層；並びに対照パンツ、貯留層及び坪量約１８０ｇｓｍを有する本発明の代表的な層。
【図９】
以下の吸収性構成体に関し、第３回の噴出の捕捉速度を比較する棒グラフである：対照幼児トイレ訓練用パンツ；対照パンツ及び本発明の代表的な層；貯留コアを有する対照パンツ；並びに対照パンツ、本発明の代表的な層及び貯留コア。
【図１０】
以下の吸収性構成体に関し、捕捉速度を侵襲数の関数として比較するグラフである：対照幼児トイレ訓練用パンツ；対照パンツ及び本発明の代表的な層；貯留コアを有する対照パンツ；並びに対照パンツ、本発明の代表的な層及び貯留コア。
【図１１】
以下の吸収性構成体に関し、第４回の噴出の再湿潤を比較する棒グラフである：対照幼児トイレ訓練用パンツ；対照パンツ及び本発明の代表的な層；貯留コアを有する対照パンツ；並びに対照パンツ、本発明の代表的な層及び貯留コア。
【図１２】
図１２Ａは、本発明の分配層を含む代表的な吸収性構成体の一部の断面図を示す。
図１２Ｂは、本発明の分配層を含む代表的な吸収性構成体の一部の断面図を示す。
図１２Ｃは、本発明の分配層を含む代表的な吸収性構成体の一部の断面図を示す。
【図１３】
図１３Ａは、本発明の分配層を含む代表的な吸収性物品の一部の断面図を示す。
図１３Ｂは、本発明の分配層を含む代表的な吸収性物品の一部の断面図を示す。
図１３Ｃは、本発明の分配層を含む代表的な吸収性物品の一部の断面図を示す。
図１３Ｄは、本発明の分配層を含む代表的な吸収性物品の一部の断面図を示す。
【図３】
2004515388.tif 000008
【図４】
2004515388.tif 000009
【図５】
2004515388.tif 000010
【図６】
2004515388.tif 000011
【図７】
2004515388.tif 000012
【図８】
2004515388.tif 000013
【図９】
2004515388.tif 000014
【図１０】
2004515388.tif 000015
【図１１】
2004515388.tif 000016
【国際公開パンフレット】
2004515388.tif 000017
2004515388.tif 000018
2004515388.tif 000019
2004515388.tif 000020
2004515388.tif 000021
2004515388.tif 000022
2004515388.tif 000023
2004515388.tif 000024
2004515388.tif 000025
2004515388.tif 000026
2004515388.tif 000027
2004515388.tif 000028
2004515388.tif 000029
2004515388.tif 000030
2004515388.tif 000031
2004515388.tif 000032
2004515388.tif 000033
2004515388.tif 000034
2004515388.tif 000035
2004515388.tif 000036
2004515388.tif 000037
2004515388.tif 000038
2004515388.tif 000039
2004515388.tif 000040
2004515388.tif 000041
2004515388.tif 000042
2004515388.tif 000043
2004515388.tif 000044
2004515388.tif 000045
2004515388.tif 000046
2004515388.tif 000047
2004515388.tif 000048
2004515388.tif 000049
2004515388.tif 000050
2004515388.tif 000051
2004515388.tif 000052
2004515388.tif 000053
2004515388.tif 000054
2004515388.tif 000055
2004515388.tif 000056
【国際調査報告】
2004515388.tif 000057